Composition pour véhiculeur agissant comme propulseur pour peinture à base aqueuse Invention se rapporte à des compositions de peinture aéro (sol,et en particulier,à un nouveau système véhiculeur agissant comme agent propulseur pour de telles compositions. Les compositions de peinture aérosol sont bien connues,mais utilisent des solvants organiques volatils comme véhiculeurs pour le polymère filmogène. L'emploi de tels solvants organiques pose des problèmes de toxicité et d'inflamnabilité et les services administratifs officiels de réglementation visent à établir de sévères restrictions sur l'utilisation des solvants organiques dans de telles compositions. Dans la demande de brevet des Etats-Unis d'Amérique nO 097.152, deposee le 23 novembre 1979, dont la description est incor porEe ici à titre de reference, il est décrit une formulation pour une peinture aérosol à base aqueuse qui procure,de façon satisfaisante,sur la surface d'un support,un film de peinture d'une brillance élevée et d'une excellente résistance. Les compositions décrites sont toutefois limitées à une gamme étroite de polymères filmogènes. On a trouvé de façon surprenante qu'une nouvelle composition à une seule phase,d'un véhiculeur agissant comme propulseur,peut être utilisée pour former,avec des résultats satisfaisants,des films à base d'une grande variété de polymères filmogènes capables d'être dilués avec de l'eau,et qui peuvent se présenter sous forme,soit de solution,soit d'émulsion. La nouvelle composition d'agent propulseur selon l'invention renferme essentiellement a) environ 20 à environ 75 en poids d'un agent propulseur comprenant du diméthyl éther et de O à environ 50% en poids de diméthyl éther d'un autre agent propulseur liquide; b) environ 10 à environ 50% en poids d'eau; c) environ 0,1 à environ 45%' en poids d'au moins un solvant organique polaire soluble dans l'eau. Les proportions des composants s'élèvent au total à 100% et sont suffisantes pour fournir une phase unique. La composition,conjointement,le cas écnéant, avec des propulseurs gazeux auxiliaires,exerce une pression de vapeur,dans un récipient à pression distributeur d'aérosol,comprise entre environ 2,10 et 5,95 bars, à environ 200C (700F). Dans une forme d'exécution préférée de l'invention,la nouvelle composition d'agent propulseur renferme essentiellement a) environ 20 à environ 755io en poids de diméthyl éther; b) environ 10 à environ 50% en poids d'eau; c) environ 1 à environ 3OVo en poids d'au moins un alcool aliphatique monohydrique,de formule R-OH,dans laquelle R est un groupe alkyle non substitué à chaine droite ou ramifiée,contenant de 1 à 6 atomes de carbone,et, d) environ 1 à environ 15% en poids d'au moins un solvant organique coalescent miscible à l'eau. Les proportions des composants s'élèvent au total à 100% et sont suffisantes pour fournir une phase unique. Bien que l'invention vise principalement à fournir des compositions de peinture aérosol,la composition de véhiculeur agissant comme propulseur peut être utilisée pour appliquer par pul- vérisation une variété d'autres composants actifs tels que déodorants et cosmétiques. Les principaux composants de la composition d'agent propulseur selon l'invention sont le diméthyl éther,l'eau et au moins un solvant organique polaire soluble dans l'eau. Le diméthyl éther est un liquide molaire stable,incolore et inodore,d'un point d'ébullition de - 250C et d'une tension de vapeur de 4,2 bar à 20oC. On avait déjà envisagé d'utiliser ce liquide comme propulseur. Le brevet des Etats-Unis d'Amérique No 1.800.156 décrit l'emploi de diméthyl éther seul,comme propulseur,pour une grande variété de produits,les peintures étant mentionnées. Le brevet des Etats Unis d'Amérique No 3.207.386 décrit l'utilisation d'une combinaison de diméthyl éther et d'eau comme propulseur pour une grande variété de produits,y compris les peintures,les proportions étant choisies de manière à obtenir une solution homogène de diméthyl éther et d'eau comme propulseur,cette limitation conduisant à une composition comprenant de 5 à 35% en poids de diméthyl éther et de 95 à 65% en poids d'eau. Aucun autre solvant ou composant propulseur n'est utilisé dans cette composition de type connu. Dans l'invention,le diméthyl éther est utilisé en combinaison avec l'eau et au moins un solvant organique polaire soluble dans l'eau,de préférence un mélange d'un alcool et d'un solvant organique coalescent soluble dans l'eau,pour fournir une composition à une seule phase d'un véhiculeur agissant comme propulseur,pour un polymère filmogène pouvant être dilué avec de l'eau, ;et qui se présente sous forme de solution aqueuse ou d'émulsion aqueuse,de sorte que l'invention concerne une application toutà-fait différente du diméthyl éther dans des proportions différentes et pour un but différent. Le diméthyl éther représente environ 20 à environ 75% en poids de la composition de véhiculeur agissant comme propulseur, de préférence d'environ 25 à environ 40Ao en poids et,de façon courante,environ 40,do en poids. Bien que la présence de propulseurs liquides conventionnels et d'autres solvants organiques tels que des hydrocarbures aliphatiques et des hydrocarbures fluorés entraîne fréquemment une instabilité du système,ce qui rend préférable l'emploi de diméthyl éther comme unique propulseur,il peut y avoir dans la composition,dans certains cas,jusqu'à environ 50 Un propulseur en phase gazeuse,tel que azote,dioxyde de carbone ou protoxyde d'azote,peut être utilisé pour accroître 1' ef- fet propulseur du diméthyl éther ou de la combinaison de diméthyl éther avec un autre propulseur liquide. Un autre constituant important de la composition de propulseur selon l'invention est l'eau. Ce composant est présent à une concentration d'environ 10 à environ 50% en poids,de préférence à environ 20 à environ 35% en poids,de façon courante, à environ 30 en poids. Selon une forme d'exécution préférée de l'invention,un alcool monohydrique aliphatique inférieur soluble dans l'eau est également utilisé dans la composition. Les alcools monohydriques utilisés dans l'invention sont ceux ayant la formule R-OH,où R est un groupe alkyle non substitué à chaîne droite ou ramifiée de 1 à 6 atomes de carbone. On mentionne,comme exemples d'alcools monohydriques appropriés : le méthanol,l'éthanol,le npropanol,l'iso-propanol et le n-butanol,de préférence l'éthanol ou l'iso-propanol. La concentration en alcool monohydrique utilisé dans les compositions de l'invention peut varier dans une large mesure, entre environ 1 et environ 30% en poids,de préférence,entre environ 5 et environ 20U/o en poids,mais sera de façon courante d'environ 156/o en poids. Dans une forme d'exécution préférée de l'invention,un solvant c-oalescent organique soluble dans l'eau est présent avec l'alcool. Un solvant organique coalescent est un solvant qui contribue à la formation d'un film et qui joue le rôle d'agent rendant le polymère soluble dans l'eau. Le solvant coalescent peut être un solvant organique polaire soluble dans l'eau. De tels produits comprennent les glycol éthers, les esters,les cétones et certains alcools modifiés,et peuvent avoir un point d'ébullition se situant dans l'intervalle compris entre environ 365 à environ 5720F (environ 185 à environ 50u0c). On mentionne,comme solvants appropriés,des monoalkyl éthers de léthylène ou du propylène glycol,tels que le propylène glycol méthyl éther et le propylène glycol méthyl éthyl éther,des alcools diacétoniques et des esters alcools. Le solvant coalescent est présent en une quntité d'environ 1 à environ 15% en poids,de préférence d'environ 5 à environ 10% en poids,de façon courante,d'environ 6ss0 en poids. La combinaison d'alcool monohydrique et de solvant coalescent est présente en une quantité d'environ 2 à environ fO/o en poids,et forme,en liaison avec les proportions choisies de diméthyl éther et d'eau,une composition à une seule phase,capable de dissoudre ou de mettre en suspension les composants actifs à appliquer. Dans bon nombre de cas,on utilisera à la fois un alcool et un solvant coalescent. Toutefois,certaines résines fournissant le composant filmogène de la composition peuvent être utilisées en l'absence de l'un ou de l'autre dc ces composants. il s'ensuit que sous l'aspect le plus large de l'invention, la composition renferme au moins un solvant organique polaire soluble dans l'eau,réalisont la combinaison des phases organique et aqueuse,en vue d'obtenir ur,e composition,à phase wnicue,de propulseur agissant conne véhiculeur. La concentration d'au moins un solvant organique polaire peut varier dans une plage très large,entre environ 0,1 et environ 45% en poids. La composition du véhiculeur agissant comme propulseur selon l'invention exerce,lorsqu'elle est contenue dans un récipient pressurisé,une pression de vapeur suffisante pour distribuer et appliquer les produits contenus dans ce récipient. En général,la pression de vapeur se situe dans un intervalle compris entre environ 2,10 et environ 5,95 bars , à 200C (70 F),et de préférence, entre environ 2,80 et 4,20 bars. le diméthyl éther constitue le principal composant propulseur de la composition. L'eau constitue le principal solvant et/ ou la phase en suspension pour les composants actifs,lesquels comprennent,dans le cas d'une peinture aérosol,un polymère filmogène. Les solvants organiques solubles dans l'eau agissent principalement comme solvants pour le propulseur et l'eau,ce qui permet d'obtenir un mélange de composants,sensiblement à une seule phase,mélange qui,abandonné au repos,rCsiste à la séparation en deux phases liquides distinctes. Une composition à phase unique de véhiculeur agissant comme pronulseur,permet de distribuer des composants actifs,facilement et efficacement,à partir d'un récipient aérosol. La composition du véhiculeur agissant comme propulseur selon l'invention,est particulièrement utile pour l'obtention de compo sitions de peinture aérosol à base aqueuse. De telles compositions renferment la composition,à phase unique,du véhiculeur agissant comme propulseur,et un polymère filmogène dissous et/ou en suspension dans ladite composition. Des pigments peuvent également être ajoutés pour conférer une pigmentation au film appliqué par pulvérisation. De telles peintures aérosols à base aqueuse comprennent généralement environ 6 à environ 25% en poids,de préférence,environ 12 à environ 20'su en poids,de polymères filmogènes,et environ 92 à environ 75% en poids,de préférence,environ 88 à environ 80% en poids,de véhiculeur agissant comme propulseur et,facultativement, des composants tels que pigments,agents tensio-actifs,stabilisants, agents anti-moussants et plastifiants,comme décrit ci-après plus en détail. La composition de véhiculeur agissant comme propulseur offre de multiples possibilités et est efficace pour l'application par pulvérisation d'une variété étendue de polymères filmogènes à la surface d'un substrat,de manière à former un film continu d'une excellente résistance,y compris une très bonne conservation de la souplesse. Suivant la nature du polymère et des autres composants de la formulation,les films peuvent être d'un brillant élevé,moyen ou faible,ou encore,d'une couleur mate. Les compositions d'aérosols formulées,utilisant le système à véhiculeur agissant comme propulseur,sont avantageusement sensiblement ininflammables,conformément aux essais normalisés d'inflammabilité pour les aérosols,par exemple,le produit pulvérisé éteignant une bougie. Le polymère filmogène peut être formé par tout polymère pouvant être dilué avec de l'eau,y compris des polymères solubles dans l'eau et des polymères émulsionnés diluables à l'eau,lesquels peuvent être appliqués par pulvérisation pour former un film continu à la surface d'un substrat. De nombreuses classes de polymères peuvent être utilisées,y compris des résines acryliques,des alkydes,des époxy esters et des copolymères polyvinyliques. Les résines acryliques sont des polymères ou des copolymères thermoplastiques ou thermodurcissables d'acide acrylique,d'acide méthacrylique,d'esters de ces acides ou d'acrylonitriles. De telles résines peuvent être odifiées par la présence dtun, compose monovinylidène aromatique,normalement,de styrène. les résines acryliques sont en général de poids moléculaire compris entre environ 100.000 et environ 1.000.oxo. Comme exemple de résine acrylique convenant pour la formulation d'une composition de peinture aérosol à base aqueuse,conforme à l'invention,on mentionne une résine qui peut être obtenue chez Rohm and Haas Inc.,sous la désignation "W.L. 91". Un autre exemple est la résine commercialisée par Reichold Chemicals,sous la désignation "Résine 90-587". les résines alkydes sont fabriquées en combinant des acides dibasiques ou leurs anhydrides,habitueliement l'anhydride phtalique,avec un alcool polyhydrique tel que le glycérol. Les résines alkydes sont souvent modifiées par des huiles siccatives naturelles,telles que l'huile de lin,l'huile de soja et l'huile de carthame,à des concentrations de 30 à Oyo en poids. Comme exemples de résines alkydes convenant pour la formulation d'une composition de peinture aérosol à base aqueuse selon l'invention,on mentionne des résines commercialisées par Ashland Oil Inc.,so:us la marque "Arolon",telles que celles désignées par "580" et "585". Les résines époxy esters sont des résines contenant un groupe époxy réactif et dérivées de polyols et de composés renfermant un groupe époxy. D'autres comonomères,tels que le styrène,peuvent être copolymérisés. Ces résines peuvent être modifiées par des huiles siccatives naturelles,de la même manière que des résines alkydes. Comme exemple de résine époxy pouvant être utilisée,on mentionne une résine époxy co;nmercialisée par Reichold Chemicals sous la désignation "S8-690". Des copolymères de polyvinyle sont formés par copolymérisation de chlorure de vinyle ou d'acétate de vinyle avec des monomères copolymérisables. Comme exemple d'un tel produit convenant pour la formulation d'une composition de peinture aérosol à base aqueuse selon l'invention,on mentionne un composé commercialisé par B.F. Goodrich Company,sous la désignation "514 H". Des mélanges de deux ou plusieurs résines ou types de résines peuvent être utilisés dans les formulations de peinture aérosol à base aqueuse de l'invention. Comme précédemment mentionné,un composant facultatif qui peut être présent dans la composition de peinture,est un pigment servant à la pigmentation du film formé en pulvérisant la composition sur la surface d'un substrat. Lors de l'emploi,on peut utiliser ce pigment jusqu'à 15fiv en poids,par rapport à la composition totale,de préférence environ 5 à environ 156po en poids de pigment. Lorsqu'un tel pigment est présent,la quantité de polymère utilisé se situe généralement à une valeur inférieure de la plage précitée. Lorsque ce pigment est omis et qu'on désire obtenir un film clair,on utilisera des quantités de polymère avoisinant la plage supérieure. La présence d'un pigment nécessite habituelletent la présence d'un agent tensio-actif ajouté afin d'assurer la mise en suspension du pigment dans le véhiculeur liquide. Une certaine quantité d'agent tensio-actif peut être présente avec le polymère filmogène si ce dernier est sous forme d'émulsion,mais la quantité habituellement utilisée est insuffisante pour réaliser une suspension appropriée du pigment ajouté. La quantité totale d'agent tensio-actif présent dans la composition devrait être suffisante pour maintenir les matières solides en suspension,et varie habituellement jusqu environ 350 en poids de la composition. Un stabilisateur de pH peut également être présent dans la composition pour fournir un pH global supérieur à environ 7,2 et allant jusqu a environ 10 pour contribuer à empêcher la corrosion du récipient métallique pressurisé conventionnel,à l'intérieur duquel se trouve la peinture destinée à l'application par pulvérisation. Des produits appropriés stabilisateurs de pH comprennent la morpholine,l'ammoniac et la triéthanolamine. Ce composant peut être présent en une quantité allant jusqu'à environ 2so en poids de la composition totale. Un agent anti-moussant peut être prévu pour agir sur la tension superficielle de la composition,ceci afin de permettre le dégagement des gaz dissous lors de la pulvérisation de cette composition sur la surface du substrat et de contrecarrer l'effet détergent des agents tensio-actifs présents dans la composition. Un mélange non ionique d'huiles minérales et de dérivés siliceux s'est révélé satisfaisant pour l'emploi comme anti-mousse. Lors- qu'un agent anti-moussant est présent,des quaritités allant jusqu'à environ 2% en poids de la composition totale peuvent être utili sées,de préférence,environ 0,4% en poids. Un autre composant pouvant être ajouté à la composition de peinture aérosol est un plastifiant destiné à améliorer la flexibilité. L'un quelconque des produits appartenant à une large gamme de plastifiants peut être utilisé,par exemple,le dioctyl phtalate. Le plastifiant peut être présent en une quantité allant jusqu'à environ 2% en poids de la composition totale,de préférence,environ 1tio en poids. Les compositions de peinture aérosol à base aqueuse obtenues conformément à l'invention sont donc caractérisées par un pH d'en viron 7,2 à environ 10,de préférence,d'environ 7,4 à environ 7,9 et sont essentiellement constituées par environ 6 à environ 25% en poids d'au moins un polymère filmogène pouvant être dilué avec de l'eau (calculé en contenu non volatil de celui-ci), environ 20 à environ 60vo en poids d'un propulseur comprenant du aiméthyl éther et de O à environ 50% en poids de diméthyl éther d'un autre propulseur liquide, environ 10 à environ 40 en poids d'eau, environ 0,1 à environ 30so en poids d'au moins un solvant organique polaire soluble dans l'eau, 0 à environ 3% en poids d'au moins un agent tensio-actif, 0 à environ 15 en poids d'au moins un pigment, 0 à environ 1% en poids d'au moins un stabilisateur de pH, 0 à environ Bien poids d'au moins un agent anti-moussant,et, 0 à environ 2% en poids d'au moins un plastifiant. Le diméthyl éther,l'eau et le solvant polaire sont présents dans la composition,en des proportions fournissant un système véhiculeur agissant comme propulseur,à phase unique,dans lequel le reste des composants est dissous ou en suspension. De préférence,la composition renferme,conze composant formant le solvant organique polaire environ 1 à environ 20% en poids d'au moins un alcool monohydrique aliphatique contenant de 1 à 6 atomes de carbone,et, environ 1 à environ 10% en poids d'au moins un solvant coalescent organique soluble dans liteau. La composition de peinture aérosol à base aqueuse,formulée comme précédemment décrit,en utilisant le système véhiculeur agissant comme propulseur selon l'invention,peut être projetée par pulvérisation sur la surface d'un substrat,sarls qu'il y ait formation de mousse,cependant que le film continu,pigmenté ou non, sèche rapidement au toucher,habituellement en 15 à 30 minutes,et présente une résistance à l'eau complète,en une durée acceptable, habituellement en 3 à 5 heures environ. L'invention sera maintenant décrite en- se référant aux exemples ci-après. Exemples 1 à 14 On prépare un certain nombre de formulations de peinture aérosol à base aqueuse en utilisant divers polymères filmogènes avec des pigments,ces formulations étant ensuite placées dans des boîtes aérosols. Les films sont projetés sur les surfaces de substrats. Il se forme dans chaque cas un film continu qui devient sec au toucher en 30 minutes,tout en présentant une résistance à l'eau en 3 heures d'application,ainsi qu'une résistance à la projection de sel (selon ATi"I,test B117) de plus de-50 heures. Les formulations sont indiquées ci-après Exemple 1 - Oxyde rouge,comme primer,mélangé à une résine époxy acrylique Composant % en poids Résine WL91 ) 3,6 Résine 38-690 2) 14,5 Eau 13,25 Alcool isopropylique 15,0 Butylcellosolve 4,0 Texanol 0,7 Pigment oxyde rouge 5,0 Siccatifs Mn 6%, Co 6% 0 0,25 L475 3) 0,2 Triéthanolamine 1,0 Dioctyl phtalate 0,5 0K412 4) 2,0 Diméthyl éther 40,0 Total 100,0 Notes 1) Résine acrylique fabriquée par Rohm and Haas; 2) Résine époxy fabriquée par Reichold Chemicals; 3) Anti-moussant - Dow Chemical; 4) Agent d'étalement,silice. Exemple 2 - Bleu - résine acrylique Composant % en poids Résine WL91 22,0 Eau 10'0 Alcool isopropylique 15,0 Butylcellosolve 4,5 Texanol 0,7 Pigment blanc 2,3 Pigment bleu 4,6 L475 ,2 NH4OH à 5% u,2 Dioctyl phtalate 0,2 Diméthyl éther 40,0 Total 100,0 Exemples 3 à 7 Des formulations similaires à l'exemple 2 sont préparées en utilisant le WL91 comme résine avec différents pigments,comme ci-après Exemple 3 Blanc Exemple 4 Rouge Exemple 5 Vert Exemple 6 Noir Exemple 7 Orange Exemple 8 - Noir mat - résine acrylique Composant % en poids Résine WL91 21,8 Eau 9,5 Alcool isopropylique 15,0 Butylcellosolve 4,5 Texanol 0,7 Pigment noir 5,0 L475 0,4 NH4OH à 5% 0,5 Dioctyl phtalate 0,5 OK412 2,0 Triton X-45 1 0,1 Diméthyl éther 40,0 Total 100,0 'Note : 1) Agent tensio-actif non ionique Rohm & Haas. Exemple 9 - Orange feu fforescent - résine acrylique Composant % en poids Résine 90-587 1) 15,0 Eau 12,7 Alcool isopropylique 15,0 Butylcellosolve 4,0 Pigment orange feu 11,7 L475 0,2 NH4OH (conc.) 1,3 Triton X 405 2) 0,1 Diméthyl éther 40,0 Total 100,0 Notes 1) Résine acrylique,Reichold Chemicals; 2) Agent tensio-actif non ionique,Rohm & Haas. Exemple 10 - Mélange d'oxyde rouge,primer,et de résine alkyde acrylique Composant % en poids Résine WL9l 18,00 Arolon 585 1) 5,75 Eau 15,03 Alcool isopropylique 15,00 Butylcellosolve 4,50 Texanol 0,70 Pigment oxyde rouge 8,00 L475 0,40 NH40H à 5% 0,C2 Dioctyl phtalate 0,5G OK412 2,00 Triton X1CO 0,10 Diméthyl éther 30,00 Total 100,00 Note : 1) Résine alkyde Ashlnd Oil. Exemple 11 - Bleu - résine alkyde Composant > 0 en poids Arolon 580 1) 27,0 Arolon 585 2) 10,2 Eau 8,8 Alcool isopropylique 7,7 Butylcellosolve 2,3 Pigment bleu 2,1 Pigment blanc 1,1 Siccatif 0,3 L475 0,2 NH40H à 5 % 0,1 Triton X100 Diméthyl éther 40,0 Total 100,G Note : 1) et 2) Résines alkydes fabriquées par Ashland Oil. Exemple 12 - Oxyde rouge,primer - résine époxy Dans la formulation de l'exemple 1,la résine WL91 est remplacée entièrement par une quantité accrue de résine 38-690 pour fournir 18,1% en poids de cette résine dans la formulation résultante. Exemple 13 - Clair -résine PVC Composant su en poids Résine 415H 1) 25,0 Eau 24,7 Alcool isopropylique 15,0 Butylcellosolve 5,0 L475 0,2 Ammoniac à 5% 0,1 Diméthyl éther Total 100,0 Note : 1) Terpolymère de chlorure de polyvinyle modifié carboxy,fabriqué par B.F. Goodrich. Exemple 14 Composant % en poids Epoxy ester au styrène1) 13,0 Eau 31,0 Teinteur blanc2) 13,5 Siccatifs (naphténate de Cu 6%,naphténate de Mn 6%) 0,2 Active 8 0,1 Ammoniac concentré 1,0 Byk 020 (anti-moussant) 0,2 Byk 351 (agent d'écoulement) Diméthyl éther 40,G Total 100,00 Notes : 1) 453V8 de C.P.V. renferme 7C/o de matières solides et 30% de butylcellosolve. 2) Ce teinteur renferme : Epoxy ester au styrène 23,5 Ammoniac concentré 1,5 Eau 15,0 TiO2 60,0 100,0 En résumé de cette description,l'invention fournit en conséquence une nouvelle composition de véhiculeur agissant comme propulseur,utilisable pour l'application par pulvérisation de peintures à base aqueuse sur les surfaces de substrats. Des variantes sont possibles dans le cadre de l'invention. REVENDICATIOIiS 1. Composition liquide d'un véhiculeur agissant comme agent propulseur,convenant pour l'application par pulvérisation,sur la surface d'un substrat,d'un constituant actif à partir d'un récipient à pression,caractdrisée en ce qu'elle est constituée par une composition à une seule phase comprenant,pour un total de 100 % en poids, a) environ 20 à environ 75% en poids d'un agent propulseur comprenant du diméthyl éther et de O à environ 50/o en poids de diméthyl éther d'un autre agent propulseur liquide, b) environ 10 à environ 50% en poids d'eau, et, c) environ 0,1 à environ 45 ss en poids d'au moins un solvant organique polaire soluble dans l'eau. 2. Composition selon la revendication 1,caractérisée en ce que le composant c) comprend : a) environ 1 à environ 30 % en poids de la composition totale,d'au moins un alcool monohydrique de formule R-OH,dans laquelle R est un groupe alkyle non substitué à channe droite ou ramifiée contenant de 1 à 6 atomes de carbone,et, b) environ 1 à environ 15% en poids de la composition totale,d'au moins un solvant organique coalescent soluble dans l'eau. 3. Composition selon la revendication 2,caractérisée en ce que l'alcool monohydrique est l'éthanol ou le propanol et en ce que le solvant coalescent soluble dans l'eau est un alkyl ester inférieur de l'éthylène,ou du propylène glycol,un alcool diacéto- ne,une cétone ou un ester alcool. 4. Composition de peinture aérosol à base aqueuse convenant pour l'application par pulvérisation,à partir d'un récipient à pression,sur la surface d'un substrat et séchant à l'air en un film continu sur ce substrat,caractérisée en ce qu'elle renferme a) environ 92 à environ 75% en poids de la composition à une seule phase du véhiculeur agissant comme agent propulseur selon la revendication 1 ,et, b) environ 6 à environ 25% en poids d'au moins un polymère filmogène pouvant être dilué avec de l'eau. 5. Composition selon la revendication 4,caractérisée en ce que la composition du véhiculeur agissant comme agent propulseur est présente en une quantité d'environ 88 à environ 80% en poids, et en ce que le polymère filmogène est présent en une quantité d'environ 12 à environ 20% en poids. 6. Composition selon la revendication 4 ou 5,caractérisée par la présence d'au moins un composant supplémentaire de formation de la peinture,renfermant jusqu'à 15% en poids d'au moins un pigment,jusqu'à environ 3% en poids d'au moins un agent tensio-actif,jusqu'à-environ 1% en poids d'au moins un stabilisateur de pH,jusqu'à environ 2% en poids d'au moins un agent anti-moussant et jusqu a environ 2% en poids d'au moins un plastifiant. 7. Composition selon l'une des revendications 4,5 et 6, caractérisée en ce que le diméthyl éther est présent en une quantité d'environ 20 à environ 40"io en poids,l'eau est présente en une quantité d'environ 35% en poids,l'alcool monohydrique est présent en une quantité d'environ 5 à environ 20% en poids,et le solvant coalescent est présent en une quantité d'environ 5 à environ 10% en poids. 8. Composition selon l'une des revendications 4 à 7,caractérisée en ce que le polymère filmogène est un polymère soluble dans l'eau. 9. Composition selon l'une des revendications 4 à 7,caractérisée en ce que le polymère filmogène est une résine émulsionnée pouvant être diluée avec de l'eau. 10. Composition selon l'une des revendications 4 à 9,caractérisée en ce que le polymère filmogène est une résine acrylique, un alkyde,un époxy ester ou un copolymère de polyvinyle.